НЕТКАНЫЙ МАТЕРИАЛ

1. Нетканый материал, содержащий удерживающие части, которые удерживают агент для разрушения пленки жидкости, и неудерживающие части, неудерживающие никакого агента для разрушения пленки жидкости на поверхности нетканого материала, где, когда 5-мм квадрат выделяется на поверхности нетканого материала, в котором располагаются удерживающая часть и неудерживающая часть, нетканый материал содержит в области квадрата одну или несколько границ раздела между удерживающей частью и неудерживающей частью.
2. Нетканый материал по п. 1, где коэффициент растекания агента для разрушения пленки жидкости для жидкости, имеющей поверхностное натяжение 50 мН/м, составляет 15 мН/м или больше.
3. Нетканый материал, содержащий удерживающие части, которые удерживают следующее далее соединение C1, и неудерживающие части, которые не удерживают следующего далее соединения C1 на поверхности нетканого материала, где, когда 5-мм квадрат выделяется на поверхности нетканого материала, в котором располагаются удерживающая часть и неудерживающая часть, нетканый материал содержит в области квадрата одну или несколько границ раздела между удерживающей частью и неудерживающей частью:
[Соединение C1]
Соединение, имеющее коэффициент растекания 15 мН/м или больше для жидкости, имеющей поверхностное натяжение 50 мН/м.
4. Нетканый материал по п. 2 или 3, где коэффициент растекания агента для разрушения пленки жидкости или соединение C1 более предпочтительно, составляет 20 мН/м или больше, еще более предпочтительно, 25 мН/м или больше и особенно предпочтительно, 30 мН/м или больше.
5. Нетканый материал по любому из пп. 2-4, где натяжение на поверхности раздела агента для разрушения пленки жидкости или соединения C1 для жидкости, имеющей поверхностное натяжение 50 мН/м, предпочтительно составляет 20 мН/м или меньше, более предпочтительно, 17 мН/м или меньше, еще более предпочтительно 13 мН/м или меньше, еще более предпочтительно, 10 мН/м или меньше, особенно предпочтительно, 9 мН/м или меньше, и еще более предпочтительно, 1 мН/м или меньше; и больше 0 мН/м.
6. Нетканый материал по п. 1, где коэффициент растекания агента для разрушения пленки жидкости для жидкости, имеющей поверхностное натяжение 50 мН/м, больше, чем 0 мН/м, и натяжение на поверхности раздела агента для разрушения пленки жидкости для жидкости, имеющей поверхностное натяжение 50 мН/м, составляет 20 мН/м или меньше.
7. Нетканый материал, содержащий удерживающие части, которые удерживают следующее далее соединение C2, и неудерживающие части, которые не удерживают следующего далее соединения C2 на поверхности нетканого материала, где, когда 5-мм квадрат выделяется на поверхности нетканого материала, в котором располагаются удерживающая часть и неудерживающая часть, нетканый материал содержит одну или несколько границ раздела между удерживающей частью и неудерживающей частью в области квадрата:
[Соединение C2]
Соединение, имеющее коэффициент растекания больше 0 мН/м для жидкости, имеющей поверхностное натяжение 50 мН/м, и натяжение на поверхности раздела 20 мН/м или меньше для жидкости, имеющей поверхностное натяжение 50 мН/м.
8. Нетканый материал по п. 6 или 7, где натяжение на поверхности раздела агента для разрушения пленки жидкости или соединения C2 для жидкости, имеющей поверхностное натяжение 50 мН/м, предпочтительно составляет 17 мН/м или меньше, более предпочтительно, 13 мН/м или меньше, еще более предпочтительно 10 мН/м или меньше, особенно предпочтительно, 9 мН/м или меньше, и еще более предпочтительно, 1 мН/м или меньше; и больше 0 мН/м.
9. Нетканый материал по любому из пп. 6-8, где коэффициент растекания агента для разрушения пленки жидкости или соединения C2 для жидкости, имеющей поверхностное натяжение 50 мН/м, предпочтительно составляет 9 мН/м или больше, более предпочтительно, 10 мН/м или больше, а еще более предпочтительно, 15 мН/м или больше; и 50 мН/м или меньше.
10. Нетканый материал по любому из пп. 1-9, где область квадрата располагается в положении, служащем в качестве части для приема жидкости.
11. Нетканый материал по п. 10, где, когда нетканый материал применяется в качестве верхнего листа одноразового подгузника или дневного подгузника, часть для приема жидкости представляет собой центральную часть одноразового подгузника или дневного подгузника в продольном направлении и в поперечном направлении, и где, когда нетканый материал применяется в качестве верхнего листа ночного подгузника, часть для приема жидкости представляет собой центральную часть в продольном направлении и в поперечном направлении, во второй спереди области, когда ночной подгузник делится на четыре части в продольном направлении.
12. Нетканый материал по любому из пп. 1-11, где в области квадрата существует множество границ раздела.
13. Нетканый материал по любому из пп. 1-12, где в области квадрата отношение площади удерживающей части к неудерживающей части больше, чем 1.
14. Нетканый материал по любому из пп. 10-13, где квадрат, в котором отношение площади удерживающей части к неудерживающей части больше, чем 1, располагается, по меньшей мере,в одном положении в пределах продольногонаправления нетканого материалаот части для приема жидкости.
15. Нетканый материал по п. 13 или 14, где отношение площади, а именно, площадь удерживающей части/площадь неудерживающей части, больше, чем 1 и 16 или меньше, предпочтительно 1,3 или больше, а более предпочтительно, 1,5 или больше; и предпочтительно 10 или меньше, а более предпочтительно, 3 или меньше.
16. Нетканый материал по любому из пп. 13-15, где отношение площади, а именно, площадь удерживающей части/площадь неудерживающей части, составляет 1,5 или больше и 3 или меньше.
17. Нетканый материал по любому из пп. 1-16, где удерживающие части и неудерживающие части располагаются на поверхности нетканого материала периодически.
18. Нетканый материал по любому из пп. 1-17, где как удерживающая часть, так и неудерживающая часть простираются в форме ленты в продольном направлении, а удерживающие части в форме ленты и неудерживающие части в форме ленты попеременно располагаются в поперечном направлении.
19. Нетканый материал по любому из пп. 1-17, где удерживающая часть имеют форму круга, и где множество удерживающих частей отделены друг от друга вдоль как продольного направления, так и поперечного направления, и располагаются по-отдельности во множестве направлений.
20. Нетканый материал по любому из пп. 1-19, где сумма значений ширины удерживающей части и неудерживающей части, расположенных рядом, составляет 2500 мкм или меньше.
21. Нетканый материал по п. 20, где сумма значений ширины удерживающей части и неудерживающей части, расположенных рядом, составляет 100 мкм или больше и 2500 мкм или меньше, предпочтительно, 2000 мкм или меньше, а более предпочтительно, 1500 мкм или меньше; и предпочтительно, 500 мкм или больше, а более предпочтительно, 1000 мкм или больше.
22. Нетканый материал по п. 20, где сумма значений ширины удерживающей части и неудерживающей части, расположенных рядом, составляет 1000 мкм или больше и 1500 мкм или меньше.
23. Нетканый материал по любому из пп. 1-22, где контактный угол составляющих волокон в удерживающей части больше, чем контактный угол составляющих волокон в неудерживающей части.
24. Нетканый материал по п. 23, где разница между контактным углом составляющих волокон в удерживающей части и контактным углом составляющих волокон в неудерживающей части составляет 5 градусов или больше и 70 градусов или меньше, предпочтительно, 10 градусов или больше, а более предпочтительно, 20 градусов или больше; и предпочтительно, 50 градусов или меньше, а более предпочтительно, 30 градусов или меньше.
25. Нетканый материал по п. 23 или 24, где контактный угол составляющих волокон в неудерживающей части предпочтительно составляет 90 градусов или меньше, более предпочтительно, 80 градусов или меньше, а еще более предпочтительно, 70 градусов или меньше.
26. Нетканый материал по любому из пп. 23-25, где контактный угол составляющих волокон в удерживающей части предпочтительно составляет 110 градусов или меньше, более предпочтительно, 90 градусов или меньше, а еще более предпочтительно, 80 градусов или меньше.
27. Нетканый материал по любому из пп. 1-25, где растворимость в воде агента для разрушения пленки жидкости, соединения C1 или соединения C2 составляет 0 г или больше и 0,025 г или меньше.
28. Нетканый материал по любому из пп. 1-27, где поверхностное натяжение агента для разрушения пленки жидкости, соединения C1 или соединения C2 предпочтительно составляет 32 мН/м или меньше, более предпочтительно, 30 мН/м или меньше, еще более предпочтительно, 25 мН/м или меньше, и особенно предпочтительно, 22 мН/м или меньше; и предпочтительно, 1 мН/м или больше.
29. Нетканый материал по любому из пп. 1-28, где агент для разрушения пленки жидкости, соединение C1 или соединение C2 локализуются, по меньшей мере, вокруг части точек, в которых волокна переплетаются друг с другом, или точек, где волокна связываются сплавлением друг с другом.
30. Нетканый материал по любому из пп. 1-28, где расстояние между волокнами нетканого материала составляет 90 μm или менее
31. Впитывающее изделие, в котором нетканый материал по любому из пп. 1-30 используется в качестве верхнего листа.
32. Впитывающее изделие по п. 31, где впитывающее изделие представляет собой гигиеническую прокладку.